먼저 , 500 mL 의 3 구 플라스크 에 , 에폭시 화합물 1 을 50 g ( 0 . 118 mol ) 칭량 하 여 넣 고 , 거기 에 용매 1 ( 시클로헥사논 ) 을 80 g 첨가 했 다 . 3 구 플라스크 에 냉각관 및 질소 도 입관 을 설치 하 고 , 용매 에 침지 하 도록 교반 날개 를 장착 하 였 다 . 이 3 구 플라스크 를 160 ℃ 의 오 일 배스 에 침지 하 고 , 교반 을 개시 했 다 . 몇 분 후 에 에폭시 화합물 1 이 용해 하 고 , 투명 한 용액 이 된 것 을 확인 한 후 , 페놀 화합물 1 ( 1 , 2 , 3 - 트리 하이드 록 시 벤젠 ) 을 0 . 99 g ( 0 . 00785 mol ) 플라스크 에 첨가 하 고 , 경화 촉매 1 ( 트리 페닐 포스핀 ) 을 0 . 5 g 더욱 첨가 하 고 , 160 ℃ 의 오 일 배스 온도 에서 가열 을 계속 했 다 . 여기 서 , 에폭시 화합물 1 의 에폭시 기 의 당량 수 ( Ep ) 와 , 페놀 화합물 1 의 페놀 성 수산기 의 당량 수 ( Ph ) 의 비율 ( Ep / Ph ) 은 10 / 1 으로 했 다 . 5 시간 가열 을 계속 한 후 에 , 반응 용액 으로부터 시클로헥사논 을 감압 하 에서 증류 제거 한 잔사 를 실온 까지 냉각 함 으로써 , 에폭시 폴리머 를 포함 하 는 에폭시 수지 1 을 얻 었 다 . 그리고 , 이 에폭시 수지 1 에 는 , 합성 용매 의 일부 와 미 반응 의 에폭시 화합물 이 포함 되 어 있 었 다 .